МЕТАЛЛИЧЕСКИЕ ПОРОШКИ

1. Предварительно сплавленный металлический порошок, содержащий элементы железо, кобальт и молибден.
2. Предварительно сплавленный металлический порошок по п.1, содержащий от 20 до 90 мас.% железа, до 65 мас.% кобальта и от 3 до 60 мас.% молибдена.
2
3. Предварительно сплавленный металлический порошок по п.1, причем частицы порошка имеют средний размер зерна, измеренный по методу ASTM В 330, менее 8 мкм, и удельную поверхность BET, более 0,5 м/г.
4. Предварительно сплавленный металлический порошок по п.1, дополнительно содержащий углерод в количестве менее 0,02 мас.%.
5. Предварительно сплавленный металлический порошок по п.1, содержащий до 25 мас.%, а в особенности от 6,5 до 10 мас.% молибдена и/или меди.
6. Предварительно сплавленный металлический порошок по п.1, дополнительно содержащий никель в количестве от 1 до 10 мас.%.
7. Предварительно сплавленный металлический порошок по одному из пп.1-6, дополнительно содержащий в каждом случае до 3 мас.% одного из металлов, выбранных из группы, которую образуют титан, ниобий, ванадий, тантал, марганец и алюминий.
8. Способ изготовления предварительно сплавленных металлических порошков, содержащих элементы: железо, кобальт и молибден, путем смешения водных растворов солей металлов с осаждающим агентом, отделения продукта осаждения от маточного раствора и восстановления продукта осаждения до металла.
9. Способ по п.8, отличающийся тем, что продукт осаждения перед восстановлением до металлического порошка из сплава подвергают термическому разложению при температуре от 200 до 1000°С в содержащей кислород атмосфере.
10. Способ по п.8, отличающийся тем, что в качестве агента осаждения применяют насыщенный водный раствор карбоновой кислоты.
11. Способ по п.10, отличающийся тем, что водный раствор карбоновой кислоты содержит твердую карбоновую кислоту в таком количестве, что по окончании осаждения маточный раствор насыщен еще, по меньшей мере, на 10% относительно водного раствора, не содержащего солей металлов.
12. Способ по п.8, отличающийся тем, что раствор солей металлов вводят в предварительно созданный водный раствор карбоновых кислот.
13. Способ по одному из пп.8-12, отличающийся тем, что водный раствор солей металлов и карбоновую кислоту постоянно вводят в реактор осаждения и непрерывно отводят маточный раствор, содержащий продукт осаждения.
14. Применение предварительно сплавленного металлического порошка по одному из пп.1-7 для изготовления деталей методом порошковой металлургии.
15. Формованный предмет, получаемый спеканием предварительно сплавленного металлического порошка по одному из пп.1-7.